(57)【要約】【課題】反応性シクロデキストリンを付与したセルロース系消臭不織布からの反応性シクロデキストリンの脱落を防止する。【解決手段】セルロース系繊維を構成繊維とするセルロース系不織ウエブ１またはセルロース系不織布に水分を供給したうえで、反応性シクロデキストリン８を付与する。特に、セルロース系不織ウエブ１に高圧水流処理４を施すことにより、不織ウエブ１の構成繊維同士を交絡させ、高圧水流処理による水分が残存している状態の不織ウエブ１に、反応性シクロデキストリン８を付与する。その後の乾燥工程において、１２０℃から１４５℃で乾燥させる。【選択図】図１
2019077966.tif 000002
【特許請求の範囲】
【請求項１】
セルロース系繊維を構成繊維とするセルロース系不織ウエブまたはセルロース系不織布に水分を供給したうえで反応性シクロデキストリンを付与し、
その後の乾燥工程において１２０℃から１４５℃で乾燥させることを特徴とするセルロース系消臭不織布の製造方法。
【請求項２】
セルロース系繊維を構成繊維とするセルロース系不織ウエブに高圧水流処理を施すことにより、前記不織ウエブの構成繊維同士を交絡させ、
高圧水流処理による水分が残存している状態の不織ウエブに、反応性シクロデキストリンを付与することを特徴とする請求項１記載のセルロース系消臭不織布の製造方法。
【請求項３】
反応性シクロデキストリンを付与するときの不織ウエブまたは不織布の水分量を、不織ウエブまたは不織布の質量に対し７０質量％から１２０質量％とすることを特徴とする請求項１または２記載のセルロース系消臭不織布の製造方法。
【請求項４】
反応性シクロデキストリンを不織ウエブまたは不織布に付与するに際し、水分を含まない不織ウエブまたは不織布の質量に対して２０質量％から７０質量％の割合の反応性シクロデキストリン含有液を前記不織ウエブまたは不織布に含浸させて、不織ウエブまたは不織布に対し反応性シクロデキストリンを０.５ｇ／ｍ２から２．０ｇ／ｍ２で付与することを特徴とする請求項１から３までのいずれか１項記載のセルロース系消臭不織布の製造方法。
【請求項５】
反応性シクロデキストリンとして、モノクロロトリアジニル−β−シクロデキストリンを用いることを特徴とする請求項１から４までのいずれか１項記載のセルロース系消臭不織布の製造方法。
【請求項６】
キスロールを用いて反応性シクロデキストリンを付与することを特徴とする請求項１から５までのいずれか１項記載のセルロース系消臭不織布の製造方法。
【発明の詳細な説明】
【技術分野】
【０００１】
本発明はセルロース系消臭不織布の製造方法に関する。
【背景技術】
【０００２】
セルロース系繊維に反応性シクロデキストリンを付与すると、同繊維に消臭効果を発現させることが可能であることが知られている（非特許文献１）。非特許文献１には、反応性シクロデキストリンとして、モノクロロトリアジニル−β−シクロデキストリンが例示されている。
【先行技術文献】
【非特許文献】
【０００３】
【非特許文献１】株式会社シクロケムバイオ、「ＭＣＴ−β−ＣＤ固定化布のアンモニア消臭効果のメカニズム」、［平成２９年８月８日検索］、インターネット＜ＵＲＬ：http://www.cyclochem.com/cyclochembio/research/061.html＞
【発明の概要】
【発明が解決しようとする課題】
【０００４】
セルロース繊維を含むたとえば不織布に反応性シクロデキストリンを付与する際には、反応性シクロデキストリンの水溶液に不織布を浸漬させ、引き上げた後に乾燥させることが行われている。
【０００５】
しかし、このような手法でセルロース繊維に反応性シクロデキストリンを付与させたものでは、乾燥後に粉末状の反応性シクロデキストリンがセルロース繊維すなわち不織布から脱落しやすいという課題がある。
【０００６】
そこで本発明は、このような課題を解決して、反応性シクロデキストリンを付与したセルロース系消臭不織布からの前記反応性シクロデキストリンの脱落を防止することを目的とする。
【課題を解決するための手段】
【０００７】
この目的を達成するため、本発明のセルロース系消臭不織布の製造方法は、
セルロース系繊維を構成繊維とするセルロース系不織ウエブまたはセルロース系不織布に水分を供給したうえで反応性シクロデキストリンを付与し、
その後の乾燥工程において１２０℃から１４５℃で乾燥させることを特徴とする。
【０００８】
このようにすると、理由は明らかではないが、セルロース系消臭不織布からの前記反応性シクロデキストリンの脱落を防止することができる。
【０００９】
本発明のセルロース系消臭不織布の製造方法によれば、
セルロース系繊維を構成繊維とするセルロース系不織ウエブに高圧水流処理を施すことにより、前記不織ウエブの構成繊維同士を交絡させ、
高圧水流処理による水分が残存している状態の不織ウエブに、反応性シクロデキストリンを付与することが好適である。
【００１０】
このようにすると、高圧水流処理による水分が残存している状態の不織ウエブに、反応性シクロデキストリンを付与することで、不織布製造工程で必然的に供給される水分をそのまま利用することができ、このため別途の水分の供給を不要とすることができる。
【００１１】
本発明のセルロース系消臭不織布の製造方法によれば、反応性シクロデキストリンを付与するときの不織ウエブまたは不織布の水分量を、不織ウエブまたは不織布の質量に対し７０質量％から１２０質量％とすることが好適である。
【００１２】
本発明のセルロース系消臭不織布の製造方法によれば、反応性シクロデキストリンを不織ウエブまたは不織布に付与するに際し、水分を含まない不織ウエブまたは不織布の質量に対して２０質量％から７０質量％の割合の反応性シクロデキストリン含有液を前記不織ウエブに含浸させて、セルロース系不織ウエブに対して反応性シクロデキストリンを０.５ｇ／ｍ２から２．０ｇ／ｍ２で付与することが好適である。
【００１３】
本発明のセルロース系消臭不織布の製造方法によれば、反応性シクロデキストリンとして、モノクロロトリアジニル−β−シクロデキストリンを用いることが好適である。
【００１４】
本発明のセルロース系消臭不織布の製造方法によれば、キスロールを用いて反応性シクロデキストリンを付与することが好適である。
【発明の効果】
【００１５】
本発明のセルロース系消臭不織布の製造方法によれば、反応性シクロデキストリンを付与したセルロース系消臭不織布からの前記反応性シクロデキストリンの脱落を防止することができる。
【図面の簡単な説明】
【００１６】
【図１】本発明の実施の形態のセルロース系消臭不織布の製造方法を実施するための装置の構成を示す図である。
【発明を実施するための形態】
【００１７】
本発明の方法は、大略には、セルロース系不織ウエブまたはセルロース系不織布に反応性シクロデキストリンを付与する方法である。
【００１８】
図１において、１はセルロース系短繊維を構成繊維とする不織ウエブであり、下記の手法によって連続的に製造される。
【００１９】
すなわち、上述のセルロース系短繊維は、レーヨン、リヨセル、キュプラ、木綿などから構成される短繊維または長繊維である。これらは、一種単独で、または二種以上を組み合わせて、用いられる。なかでも、吸水性に優れることや、肌ざわりが良好なことから、木綿であることが好ましい。木綿としては、晒し木綿、綿実油が残存した状態で漂白された木綿繊維、オーガニック木綿を用いてもよい。
【００２０】
本発明の目的を達成する範囲であれば、構成繊維として、セルロース系繊維以外の繊維、例えば、ポリエステル等の合成樹脂から構成される繊維や熱融着繊維等を混合してもよい。
【００２１】
セルロース系繊維が短繊維である場合の平均繊維長は、カード機で開繊しうる程度であれば特に制限されず、一般に、１０〜１００ｍｍ程度のものを用いることができる。
【００２２】
セルロース系繊維の単糸繊度は、たとえば短繊維である場合にはカード機で開繊しうる程度であればよく、得られる不織布の用途等に応じて適宜選定することができ、特に限定されないが、短繊維および長繊維とも、１〜２０ｄｔｅｘ程度がよい。
【００２３】
例えば上記のようなセルロース系短繊維を開繊してカードウェブとすることで、セルロース系不織ウエブ１を得ることができる。カード機は、短繊維群を針布で梳くための機械である。すなわち、カード機の入り口に絡み合ったセルロース系短繊維群を投入すると、これらの短繊維群が針布で梳かれ、カード機の出口から、開繊されそして集積されてなるセルロース系不織１ウエブを得ることができる。セルロース系不織ウエブ１は、二層以上のウエブが積層されたものであってもよいし、または折り畳まれた状態（いわゆる、クロスレイドと呼ばれる形態である）であってもよい。
【００２４】
セルロース系不織ウエブの目付けは、得られる不織布の用途等に応じて適宜選択すればよく、特に限定されないが、図示した短繊維の不織ウエブ１および図外の長繊維不織ウエブとも、３０〜１５０ｇ／ｍ２程度でよい。
【００２５】
図１において、２は水流交絡装置である。この水流交絡装置２は、メッシュ状のコンベヤ３に支持されて水平方向に搬送される不織ウエブ１にウォータージェット４を作用させることで高圧水流処理を施し、それによって不織ウエブ１の構成繊維同士を交絡させることができる。高圧の水流は、セルロース系不織ウエブ１に衝突した後にコンベヤのメッシュを通過し排出され、その一部は繊維同士が交絡してなる不織ウエブ中に保持される。
【００２６】
水流交絡装置２における高圧水流処理により交絡一体化されたセルロース系不織ウエブ１は、高圧水流処理による水分を含んでいるが、マングルロール５を用いた絞り工程によって、その残存水分率が、後述の反応性シクロデキストリンの付与工程に適したものとなるように調整される。マングルロール５の絞り圧を変えることにより、不織ウエブ１に含まれる水分量を容易に設定することができる。詳細には、残存水分率は、不織ウエブ１の質量に対し７０質量％から１２０質量％の水分量であることが好ましい。この水分量が７０質量％未満であると、完成した不織布からの反応性シクロデキストリンの所要の脱落防止効果を実現することが困難になる。反対に水分量が１２０質量％を超えると、マングルロール５で絞り乾燥工程にて乾燥させるときに時間がかかるため、生産性が劣る傾向となる。この観点から、残存水分量は、８０質量％から１００質量％の範囲であることがより好ましい。なお、マングルロール５に代えて、その他の適宜の水分量調整装置を用いることもできる。
【００２７】
次に、上記のように高圧水流処理の際の水分が残存している不織ウエブ１に、反応性シクロデキストリンを付与する。その付与方法は適宜のものを採用することができるが、図１の装置ではキスコータ６を用いている。キスコータ６は、１本又は数本のキスロール７を用いて不織ウエブ１に反応性シクロデキストリンを塗工（コーティング）することができる装置であり、キスロール７と不織ウエブ１とが接触している部分においてのみ塗工を行うことが可能である。つまり、８は反応性シクロデキストリンの水溶液であるが、この水溶液８を貯留したバス９の中でキスロール７を回転させ、このキスロール７のたとえば頂部に不織ウエブ１を接触させて反応性シクロデキストリンを不織ウエブ１に塗工させることができる。
【００２８】
不織ウエブ１に付与すべき反応性シクロデキストリンとして、次のものが挙げられる。すなわち、反応性基としては例えばハロゲンで置換された含窒素複素環化合物が挙げられ、含窒素複素環化合物としては例えばトリアジン基が挙げられ、ハロゲンとしてはフッ素、塩素、ヨウ素および臭素が挙げられる。このうち、反応性基としては、ハロゲノトリアジル基が好ましく、とりわけモノクロロトリアジル基が好ましい。シクロデキストリンとしてはα―シクロデキストリン、β−シクロデキストリンが好ましい。
【００２９】
かかる反応性基を有する反応性シクロデキストリンとしては、たとえばモノクロロトリアジニル−α―シクロデキストリン、モノクロロトリアジニル−β−シクロデキストリン（以下、「ＭＣТ−β−シクロデキストリン」ということがある）が挙げられる。これらの反応性シクロデキストリンは、１種類を単独で使用してもよく、また２種以上を混合して使用することもできる。
【００３０】
図示の装置においては、上記のように、水流交絡装置２において高圧水流処理を施した後、不織ウエブ１に含まれる水分を残存させた状態で、不織ウエブ１に反応性シクロデキストリンを付与する。このとき、キスコータ６を用いることによって、水分を含む不織ウエブ１を、反応性シクロデキストリンの水溶液に浸漬させることなく、反応性シクロデキストリンを付与させることができる。このため、付与工程において反応性シクロデキストリンの濃度変化が生じることなく、連続して一定量の反応性シクロデキストリンを効率よく付与させることが可能である。さらに本発明においては、不織ウエブ１が水分を含んだ状態で反応性シクロデキストリンを塗工することから、反応性シクロデキストリンは、不織ウエブ１が含む多量の水分との関係で、浸透圧により不織ウエブ１内部に均一に拡散していき、不織ウエブ１の表裏および内部の全体に至って斑なく均一に反応性シクロデキストリンを存在させることが可能となる。
【００３１】
このように水分を含んだ状態のセルロース系不織ウエブ１に反応性シクロデキストリンを付与させることで、その後の乾燥工程を経て得られる不織布からの反応性シクロデキストリンの脱落を効果的に防止することができる。
【００３２】
セルロース系不織布からの反応性シクロデキストリンの脱落を防止することができる明確な理由は明らかではないが、以下のように推察する。すなわち、反応性シクロデキストリンにおけるシクロデキストリンは、その表面が親水性であるため、多量の水分を含む不織ウエブに付与されると、不織布ウエブ内に移行しやすいため、効率良く塗工付与でき、それによって反応性シクロデキストリンの脱落が生じにくくなると考える。さらには、特に反応性シクロデキストリンがＭＣТ−β−シクロデキストリンの場合には、モノクロロトリアジル基のＣｌ基が、セルロース繊維の構成単位であるセルロースの−ＯＨ基に引かれて共有結合するため、付与した反応性シクロデキストリンは、不織布からの脱落がいっそう生じにくくなると考える。
【００３３】
高圧水流処理は構成繊維を交絡一体化させるために用いる手段であることから、交絡一体化処理後においては、不織ウエブ１中に含まれる水分は、余分なものであるため、通常は乾燥等により即座に排除されるものである。しかしながら、図示の装置においては、その水分を利用して、すなわち、高圧水流処理後に、不織ウエブ１中に高圧水流処理での水分を残存させた状態で、連続工程にて、反応性シクロデキストリンを付与することにより、乾燥処理後に反応性シクロデキストリンが不織布から脱落することを確実に防止することができる。のみならず、その際に不織ウエブ１に新たに水分を供給する必要がなく、したがって効率的に不織布を製造することができる。
【００３４】
キスコータ６から搬出された不織ウエブ１は、続いて乾燥装置１０に送られて乾燥処理される。乾燥装置１０の構成は、任意である。乾燥温度は、１２０℃から１４５℃に設定される。乾燥処理により、反応性シクロデキストリンが付与された消臭不織布１１が得られる。この消臭不織布１１は、例えば図示のようにロール１２の形態に巻き取られる。乾燥温度が１２０℃未満であると乾燥させるために時間がかかって生産性が劣ることとなり、１４５℃を超えると生産上のエネルギコストが増大してしまうという弊害が生じる。
【００３５】
消臭不織布１１において、不織ウエブ１に対する反応性シクロデキストリンの付与量は、所要の消臭性能を発揮させるために、０.５ｇ／ｍ２から２．０ｇ／ｍ２であることが好ましい。このような付与量を達成するためには、キスコータ６において、たとえば水分を含まない不織ウエブ１の質量に対して２０質量％から７０質量％の割合の反応性シクロデキストリン含有液を不織ウエブ１に含浸させれば良い。その付与量は、キスロール７の回転速度や反応性シクロデキストリン水溶液の濃度などを調整することによって、コントロールすることができる。
【００３６】
上記のように高圧水流処理による水分が残存している状態の不織ウエブに、反応性シクロデキストリンを付与することで、付与してからの乾燥後における、消臭不織布からの反応性シクロデキストリンの脱落を、確実に防止することでできる。また、高圧水流処理による水分が残存している状態の不織ウエブに反応性シクロデキストリンを付与する際には、従来は必要であったｐＨ調整などの煩わしい作業は不要であり、しかも、不織布へ微量の反応性シクロデキストリンを付着させるだけで、所要の消臭効果を得ることが可能である。さらに、得られた反応性シクロデキストリン付与済の消臭不織布は、タオルやワイパなどとして水分を吸収させて使用しても、付与されている反応性シクロデキストリンが再溶出することがないという利点もある。
【００３７】
上記した製造方法によれば、消臭性能に優れたセルロース系消臭不織布を連続工程で効率よく製造することができる。
【００３８】
本発明によれば、上述した、セルロース系不織ウエブに高圧水流処理を施すことにより不織ウエブの構成繊維同士を交絡させ、高圧水流処理による水分が残存している状態の不織ウエブに反応性シクロデキストリンを付与することに代えて、既存の不織布に水分を供給したうえで反応性シクロデキストリンを付与することもできる。既存の不織布に水分を供給したうえで反応性シクロデキストリンを付与する手法において、それ以外の工程は、高圧水流処理を施して水分を残存させる場合と同様である。
【００３９】
本発明の製造方法によって得られた不織布は、ナプキン・ライナーなどの生理用品の表面シート、フェイシャルシート・ボディシートなどの制汗シート、清拭布などのウエットシート、医療衛生材としての尿漏れパット、シーツカバー、ベッドカバー、イスカバー、ペット用の排せつ用シートなどに好適に使用できる。
【実施例】
【００４０】
以下、本発明を実施例により具体的に説明する。なお、下記の実施例、比較例における物性評価は下記の通りである。
【００４１】
（１）不織布の目付け（ｇ／ｍ２）
試料を１０ｃｍ×１０ｃｍのサイズに裁断し、標準状態にて、天秤にて秤量した。秤量結果を１ｍ２あたりの質量に換算して、目付けとした。測定は同一の試料について１０回行い、その平均値を採用した。
【００４２】
（２）消臭性試験
ＳＥＫマーク繊維製品認証基準法に準拠した検知管法でのテストにて試験を実施した。試料の大きさは２００ｃｍ２（総質量０．６g）とした。対象臭気は、アンモニアおよびトリメチルアミンとした。
【００４３】
（３）反応性シクロデキストリンの付着状態
反応性シクロデキストリンを付与したセルロース系消臭不織布をはさみで１０ｃｍ×１０ｃｍのサイズに裁断し、下記状態にて付着状態を評価した。
良好：不織布を裁断した際に、粉がほとんど発生しない
不良：不織布を裁断した際に、粉が発生する
【００４４】
（実施例１）
セルロース系繊維として、単糸繊度１．７ｄｔｅｘ、平均繊維長２５ｍｍの木綿繊維を準備し、これをランダムカードにて開繊して、目付けが約３０ｇ／ｍ２の、図１に示されるセルロース系不織ウエブ１を得た。得られた不織ウエブ１を、移動式のプラスチック製織物からなる２５メッシュの支持体（図１における水流交絡装置２のコンベヤ３）に載置し、不織ウエブ１に対して図１のウォータージェット４を適用して高圧水流処理を施した。このとき、孔径０．１ｍｍの噴射孔が孔間隔０．６ｍｍで一列に配列されたノズル３本を用いて、不織ウエブの一方の面側から２ＭＰａ、９ＭＰａで２回の高圧水流処理を行った。続いて不織ウエブを反転し、孔径０．１ｍｍの噴射孔が孔間隔０．６ｍｍで一列に配列されたノズル３本を用いて、不織ウエブの他方の面側から２ＭＰa、９ＭＰａの２回の高圧水流処理を行った。そして、更に反転し、孔径０．１４ｍｍの噴射孔が孔間隔０．６ｍｍで一列に配列されたノズル２本を用いて、前述の一方の面側から５.４ＭＰaで２回の高圧水流処理を行った。それによって、構成繊維が三次元的に交絡したセルロース系不織ウエブ１を得た。
【００４５】
次に、反応性シクロデキストリンとしてのモノクロロトリアジニル−β−シクロデキストリン（ＳＫＹＷＡＲＤ社製）の含有量が１０.８質量％である反応性シクロデキストリン水溶液Ａ（図１におけるバス９の中の水溶液８）を用意した。そして、前記高圧水流処理が施され、その水分を含んでいる水平方向のセルロース系不織ウエブ１の上部をマングルロール５で絞り、不織ウエブ１に含まれる水分量を、乾燥状態の不織ウエブ１に対して９０質量％とした。そして、そのままの連続工程にて、反応性シクロデキストリン水溶液Ａを、その含浸量が乾燥状態の不織ウエブ１に対して３０質量％となるようにキスコータ６でセルロース系不織ウエブ１へ付与させた。次いで、乾燥装置１０において１３５℃で乾燥させることで、反応性シクロデキストリンの付与量が１．０ｇ／ｍ２であるセルロース系消臭不織布を得た。得られたセルロース系消臭不織布の諸性能を表１に示す。
【００４６】
【表１】
2019077966.tif 000003
【００４７】
（実施例２）
反応性シクロデキストリン含有液Ａに代えて、モノクロロトリアジニル−β−シクロデキストリン（ＳＫＹＷＡＲＤ社製）の含有量が１６.６質量％である反応性シクロデキストリン含有液Ｂを用いた。そして、それ以外は実施例１と同様にして、反応性シクロデキストリンの付与量が１．５ｇ／ｍ２であるセルロース系消臭不織布を得た。得られたセルロース系消臭不織布の諸性能を表１に示す。
【００４８】
（比較例１）
実施例１と同じ条件でセルロース系不織ウエブを得た。得られた不織ウエブ１に実施例１と同じ条件で高圧水流処理を行い、構成繊維が三次元的に交絡したセルロース系不織ウエブを得た。そして、前記高圧水流処理が施され、その水分を含んでいる水平方向のセルロース系不織ウエブの上部をマングルロールで絞り、１３５℃で乾燥させて、セルロース系不織布を得た。
【００４９】
次に反応性シクロデキストリンとしてのモノクロロトリアジニル−β−シクロデキストリン（ＳＫＹＷＡＲＤ社製）の含有量が２.３質量％である反応性シクロデキストリン水溶液Ｃを用意した。
【００５０】
得られた乾燥状態の不織布にパディング方式で反応性シクロデキストリンを付与し、その付与量が１.０ｇ／ｍ２であるセルロース系消臭不織布を得た。得られたセルロース系消臭不織布の諸性能を表１に示す。
【００５１】
表１に示すように、実施例１、２のセルロース系不織布は、比較例１のセルロース系不織布と同等に消臭性能を示した。その一方で、実施例１、２のセルロース系不織布は、比較例１のセルロース系不織布と比べて、反応性シクロデキストリンの付着状態が良好であり取扱い性に優れたものであった。
【図１】
2019077966.tif 000004